(57)【特許請求の範囲】
【請求項１】
（Ａ）塩化ビニル単量体                                      ６０〜９５質量％、
（Ｂ）脂肪酸ビニル単量体                                        ２〜１５質量％、
（Ｃ）エポキシ基含有ビニル単量体                        ０．２５〜１．５質量％、
（Ｄ）ヒドロキシル基含有ビニル単量体                            ２〜３０質量％
を共重合するに際し、重合中に（Ａ）塩化ビニル単量体、（Ｃ）エポキシ基含有ビニル単量体及び（Ｄ）ヒドロキシル基含有ビニル単量体のそれぞれ一部を上記の使用量範囲内でそれぞれ追加仕込みすると共に、この際初期仕込みの（Ａ）塩化ビニル単量体と追加仕込みの（Ａ）塩化ビニル単量体の仕込み量比を質量比として２０：８０〜６０：４０とし、初期仕込みの（Ｄ）ヒドロキシル基含有ビニル単量体と追加仕込みの（Ｄ）ヒドロキシ基含有ビニル単量体の仕込み量比を質量比として１０：９０〜４０：６０とすることを特徴とする塩化ビニル系樹脂の製造方法。
【請求項２】
初期仕込みの（Ｃ）エポキシ基含有ビニル単量体と追加仕込みの（Ｃ）エポキシ基含有ビニル単量体の仕込み量比が質量比として１５：８５〜６０：４０である請求項１記載の塩化ビニル系樹脂の製造方法。
【請求項３】
追加仕込みの（Ｄ）ヒドロキシル基含有ビニル単量体の追加時間が、追加仕込みの（Ａ）塩化ビニル単量体の追加時間の３０〜１５０％である請求項１又は２記載の塩化ビニル系樹脂の製造方法。
【請求項４】
塩化ビニル系樹脂がインキの結合剤用である請求項１〜３のいずれか１項記載の塩化ビニル系樹脂の製造方法。
【請求項５】
請求項１〜４のいずれか１項記載の製造方法により得られた塩化ビニル系樹脂。
【請求項６】
請求項５記載の塩化ビニル系樹脂を含有したインキ。
【発明の詳細な説明】
【技術分野】
【０００１】
本発明は、インキ顔料との分散性に優れ、かつ耐久性が良好な塗膜を与える塩化ビニル系樹脂及びその製造方法並びに該塩化ビニル系樹脂を含有したインキに関する。
【背景技術】
【０００２】
従来、インキには塗膜の耐久性及び発色性の向上のため、顔料との分散性に優れた水酸基を含有する塩化ビニル系樹脂を用いてきた。例えば、特開２００１−２７１０１５号公報（特許文献１）の実施例３では、塩化ビニル−酢酸ビニル共重合体樹脂をケン化反応することによって得られた樹脂をポリエステルポリウレタン樹脂と併用している。また、特開２００５−１２０２２５号公報（特許文献２）では、有機溶媒系の金属コロイドと塩化ビニル−酢酸ビニル共重合体の少なくとも一部を水酸基含有単量体成分にて変性した結着樹脂を用いたインキ組成物を開示しており、明細書中に塩化ビニル−酢酸ビニル−ビニルアルコール３元共重合体が記載されている。しかし、こういった樹脂は、樹脂自体が着色しており、熱安定性が悪く、特に白色顔料への使用には不向きであった。また、ケン化工程が加わるため、生産効率が下がるという欠点があった。
【０００３】
一方、特許文献１の実施例６では、塩化ビニル−酢酸ビニル−アクリル酸ヒドロキシルエチル共重合物をポリエステルポリオール樹脂と併用している。また、特許文献２では、有機溶媒系の金属コロイドと塩化ビニル−酢酸ビニル共重合体の少なくとも一部を水酸基含有単量体成分にて変性した結着樹脂を用いたインキ組成物を開示しており、明細書中に塩化ビニル−酢酸ビニル−ヒドロキシアルキルアクリレート３元共重合体が記載されている。更に、国際公開第２００６／０９５６１１号パンフレット（特許文献３）では、導電性物質と、塩化ビニル／酢酸ビニル／（メタ）アクリル酸ヒドロキシアルキル共重合体樹脂とを含む導電性インキが開示されている。しかしながら、これらは重合開始前に原料を一括投入し、次いで重合することで得られる樹脂であり、樹脂の有機溶剤への溶解性が十分なレベルではなく、従ってインキ特性も満足できるものではなかった。
【先行技術文献】
【特許文献】
【０００４】
【特許文献１】特開２００１−２７１０１５号公報
【特許文献２】特開２００５−１２０２２５号公報
【特許文献３】国際公開第２００６／０９５６１１号パンフレット
【発明の概要】
【発明が解決しようとする課題】
【０００５】
本発明は、上記事情を改善するためになされたもので、従来の水酸基を含有する塩化ビニル系樹脂の優れた特性を損なうことなく、熱安定性、有機溶剤への溶解性に優れ、白色顔料へ使用可能な塩化ビニル系樹脂及びその製造方法並びにインキを提供することを目的とする。
【課題を解決するための手段】
【０００６】
本発明者らは、上記目的を達成するために鋭意検討を重ねた結果、
（Ａ）塩化ビニル単量体                                        ６０〜９５質量％、
（Ｂ）脂肪酸ビニル単量体                                        ２〜１５質量％、
（Ｃ）エポキシ基含有ビニル単量体                        ０．２５〜１．５質量％、
（Ｄ）ヒドロキシル基含有ビニル単量体                            ２〜３０質量％
を共重合するに際し、重合中に（Ａ）塩化ビニル単量体及び（Ｄ）ヒドロキシル基含有ビニル単量体のそれぞれ一部を上記の使用量範囲内で追加仕込みすることにより、熱安定性に優れ、有機溶剤への溶解性に優れ、白色顔料に使用可能な塩化ビニル系樹脂が得られ、従ってこの塩化ビニル系樹脂がインキの結合剤として有効であることを知見し、本発明をなすに至った。
【０００７】
従って、本発明は、下記に示す塩化ビニル系樹脂及びその製造方法並びにインキを提供する。
［１］（Ａ）塩化ビニル単量体                                  ６０〜９５質量％、
（Ｂ）脂肪酸ビニル単量体                                        ２〜１５質量％、
（Ｃ）エポキシ基含有ビニル単量体                        ０．２５〜１．５質量％、
（Ｄ）ヒドロキシル基含有ビニル単量体                            ２〜３０質量％
を共重合するに際し、重合中に（Ａ）塩化ビニル単量体、（Ｃ）エポキシ基含有ビニル単量体及び（Ｄ）ヒドロキシル基含有ビニル単量体のそれぞれ一部を上記の使用量範囲内でそれぞれ追加仕込みすると共に、この際初期仕込みの（Ａ）塩化ビニル単量体と追加仕込みの（Ａ）塩化ビニル単量体の仕込み量比を質量比として２０：８０〜６０：４０とし、初期仕込みの（Ｄ）ヒドロキシル基含有ビニル単量体と追加仕込みの（Ｄ）ヒドロキシ基含有ビニル単量体の仕込み量比を質量比として１０：９０〜４０：６０とすることを特徴とする塩化ビニル系樹脂の製造方法。
［２］初期仕込みの（Ｃ）エポキシ基含有ビニル単量体と追加仕込みの（Ｃ）エポキシ基含有ビニル単量体の仕込み量比が質量比として１５：８５〜６０：４０である［１］記載の塩化ビニル系樹脂の製造方法。
［３］追加仕込みの（Ｄ）ヒドロキシル基含有ビニル単量体の追加時間が、追加仕込みの（Ａ）塩化ビニル単量体の追加時間の３０〜１５０％である［１］又は［２］記載の塩化ビニル系樹脂の製造方法。
［４］塩化ビニル系樹脂がインキの結合剤用である［１］〜［３］のいずれかに記載の塩化ビニル系樹脂の製造方法。
［５］［１］〜［４］のいずれかに記載の製造方法により得られた塩化ビニル系樹脂。
［６］［５］記載の塩化ビニル系樹脂を含有したインキ。
【発明の効果】
【０００８】
本発明によれば、熱安定性、有機溶剤への溶解性に優れ、白色顔料へ使用可能な塩化ビニル系樹脂が得られる。
【発明を実施するための形態】
【０００９】
以下、本発明について詳しく説明する。本発明の塩化ビニル系樹脂の製造方法は、（Ａ）塩化ビニル単量体６０〜９５質量％、（Ｂ）脂肪酸ビニル単量体２〜１５質量％、（Ｃ）エポキシ基含有ビニル単量体０．２５〜１．５質量％、（Ｄ）ヒドロキシル基含有ビニル単量体２〜３０質量％を共重合するものである。
この場合、重合中に（Ａ），（Ｄ）成分の単量体をそれぞれ追加仕込みすることを特徴とするものであり、更に（Ｃ）成分の追加仕込みすることが推奨されるものである。
【００１０】
ここで、（Ａ）塩化ビニル単量体は、塗膜に強靭性と高い表面硬度を付与するが、その量は６０〜９５質量％であり、７０〜８５質量％が好ましい。６０質量％未満であると、印刷インキ塗膜の強度が低下し、９５質量％を超えると、有機溶剤に対する溶解性が低下し、インキ用塗料の粘度が高くなって分散性が低下する。また、初期仕込みの塩化ビニル単量体と追加仕込みの塩化ビニル単量体の仕込み量比は質量比として２０：８０〜６０：４０であり、３０：７０〜５０：５０が好ましい。２０：８０より初期仕込みの塩化ビニル単量体が少ない場合は、重合初期の酢酸ビニル単量体濃度が極端に多くなり、最終的に得られた樹脂が組成不均一となる。その結果、樹脂溶解性が低下するといった不具合が生じる場合があり、６０：４０より初期仕込みの塩化ビニル単量体が多い場合は、重合初期の塩化ビニル単量体濃度が極端に多くなり、最終的に得られた樹脂が組成不均一となる。その結果、樹脂溶解性が低下するといった不具合が生じる場合がある。
【００１１】
（Ｂ）脂肪酸ビニル単量体の量は２〜１５質量％であり、５〜１０質量％が好ましい。２質量％未満であると、有機溶剤に対する溶解性の低下と共に印刷インキ用塗料の粘度が高くなって分散性が低下する。１５質量％を超えると、塗膜の強度や耐久性が低下する。脂肪酸ビニル単量体としては、酢酸ビニル、モノクロル酢酸ビニル、プロピオン酸ビニル、バーサチック酸ビニル、ラウリル酸ビニル、ステアリン酸ビニル、安息香酸ビニル等が挙げられ、酢酸ビニルが好ましい。
【００１２】
（Ｃ）エポキシ基含有ビニル単量体の量は０．２５〜１．５質量％であり、０．４〜０．９質量％が好ましい。０．２５質量％未満であると、樹脂自体の熱安定性が低下するといった不具合が生じ、１．５質量％を超えると樹脂自体の溶剤への溶解性が低下するといった不具合が生じる。エポキシ基含有ビニル単量体としては、メチルグリシジルメタクリレート、メチルグリシジルアクリレート、アリルグリシジルエーテル、アリルフェノールグリシジルエーテル、グリシジルメタクリレート等が挙げられる。
【００１３】
（Ｄ）ヒドロキシル基含有ビニル単量体の量は２〜３０質量％であり、５〜２０質量％が好ましい。２質量％未満であると、印刷インキの発色性や耐久性、密着性の面で性能が劣化し、３０質量％を超えると、ガラス転移温度が低下してブロッキング等の問題が発生する。また、初期仕込みのヒドロキシル基含有ビニル単量体と追加仕込みのヒドロキシル基含有ビニル単量体の仕込み質量比は１０：９０〜４０：６０であり、２０：８０〜３０：７０が好ましい。１０：９０より初期仕込みのヒドロキシル基含有ビニル単量体が少ない場合は、重合安定性が低下し、樹脂が凝集するといった不具合が生じる場合があり、４０：６０より初期仕込みのヒドロキシル基含有ビニル単量体が多い場合は、水溶性が強いヒドロキシル基含有モノマーのホモポリマーが多くなり、溶剤への溶解性が低下するといった不具合が生じる場合がある。ヒドロキシル基含有ビニル単量体としては、ヒドロキシエチル（メタ）アクリレート、ヒドロキシプロピル（メタ）アクリレート、ポリエチレングリコールモノ（メタ）アクリレート、ポリエチレングリコールポリプロピレングリコールモノ（メタ）アクリレート、グリセロールモノ（メタ）アクリレート、グリセリンモノアリルエーテル、ヒドロキシエチルビニルエーテル、エチレングリコールモノアリルエーテル、ヒドロキシブチルビニルエーテル、（メタ）アリルアルコール、Ｎ−メチロール（メタ）アクリルアミド等が挙げられ、ヒドロキシエチル（メタ）アクリレート、ヒドロキシプロピル（メタ）アクリレートが好ましく、ヒドロキシプロピル（メタ）アクリレートが最も好ましい。
【００１４】
更に、（Ｃ）エポキシ基含有ビニル単量体を追加仕込みする場合は、（Ｃ）成分と（Ｄ）ヒドロキシル基含有ビニル単量体はそれぞれ別途に追加してもよく、混合して追加してもよい。
追加仕込みする場合には、初期仕込みと追加仕込み比は、質量比で１５：８５〜６０：４０で仕込むことが好ましい。
【００１５】
ここで、初期仕込みは、好ましくは重合開始前（重合温度に昇温する前）に行う。また、追加仕込みする際に、各成分（Ａ），（Ｃ），（Ｄ）の添加時期は、所定の重合温度、具体的には重合温度が５０〜８０℃の範囲の所定温度になった時点で添加を開始することが好ましく、この場合該重合温度に達してから１時間以内、更に好ましくは３０分以内に追加を開始することが好ましい。追加開始が遅れると、樹脂が凝集する場合がある。なお、（Ａ）成分の追加仕込みは、好ましくは３〜１２時間、更に好ましくは４〜１０時間かけて行うことが好ましい。（Ｃ），（Ｄ）成分の追加仕込みは、好ましくは１〜１８時間、更に好ましくは２〜１０時間かけて行うことが好ましい。また、追加仕込みの（Ｄ）ヒドロキシル基含有ビニル単量体の追加時間は、追加仕込みの（Ａ）塩化ビニル単量体の追加時間の３０〜１５０％であることが好ましく、６０〜１１０％が更に好ましい。３０％を下回っても１５０％を超えても有機溶剤への溶解性が悪くなる場合がある。
【００１６】
この他に必要に応じて共重合性の単量体を使用することができ、これらには、例えばスチレン、α−メチルスチレン、アクリルニトリル、メチル（メタ）アクリレート、エチル（メタ）アクリレート等のアルキル（メタ）アクリレート類、アクリル酸、メタクリル酸、無水マレイン酸、クロトン酸、イタコン酸、塩化ビニリデン等が挙げられる。これらの単量体は本発明の効果を損なわない限り、全単量体の１０質量％以下の範囲で使用することができる。
【００１７】
本発明の塩化ビニル系樹脂の製造に際しては、環状有機燐化合物を有する連鎖移動剤を使用する場合がある。この連鎖移動剤としては、ジヒドロオキサフォスファフェナンスレン系リン化合物が好ましく、使用量は単量体合計量に対して０．３〜０．６質量％であり、０．４〜０．５質量％が好ましい。０．３質量％未満では、所定濃度における塗料粘度が高くなって作業性が著しく悪くなり取り扱いが困難となる場合がある。０．６質量％を超えると、インキ塗膜が脆くなるなど物理的強度が低下し、耐久性も低下する場合がある。
【００１８】
本発明の塩化ビニル系樹脂は懸濁重合によって得ることが有効である。即ち、重合器内を窒素置換後にイオン交換水、懸濁剤、重合開始剤、塩化ビニル単量体の一部、脂肪族ビニル単量体全部、エポキシ基含有ビニル単量体の全部又は一部、ヒドロキシ基含有ビニル単量体の一部を圧入して窒素雰囲気下で反応温度まで昇温して反応をスタートさせ、残りの塩化ビニル単量体、ヒドロキシ基含有ビニル単量体を所定時間内に追加し、更にエポキシ基含有ビニル単量体を反応中に追加しながら懸濁重合を行う。
【００１９】
懸濁剤としては、ポリビニルアルコール、ポリ酢酸ビニル部分ケン化物、メチルセルロース、エチルセルロース、ヒドロキシプロピルメチルセルロース、カルボキシメチルセルロース、ヒドロキシエチルセルロース等のセルロース誘導体、ポリビニルピロリドン、ポリアクリルアミド、マレイン酸−スチレン共重合体、マレイン酸−メチルビニルエーテル共重合体の如き合成高分子、及びデンプン、ゼラチン等の天然高分子、ポリエチレンオキサイド、オキシエチレン−オキシプロピレンブロック共重合体等が挙げられ、中でもヒドロキシプロピルメチルセルロースが好ましい。懸濁剤の使用量は、単量体合計量に対して０．０５〜０．３質量％が好ましく、１種又は２種以上使用される。
【００２０】
重合開始剤としては、ベンゾイルパーオキサイド、ラウロイルパーオキサイド、３，３，５−トリメチルヘキサノールパーオキサイド、ジイソプロピルパーオキシジカーボネート、ジ−２−エチルヘキシルパーオキシジカーボネート、ジエトキシエチルパーオキシジカーボネート、ジ−３−メトキシブチルパーオキシジカーボネート、ブチルパーオキシネオデカネート、ジ−３，５，５−トリメチルヘキサノールパーオキサイド等の有機過酸化物やアゾビスイソブチロニトリル、２，２−アゾビス（２，４−ジメチル）バレロニトリル等のアゾ化合物等が挙げられ、これらを単独又は２種以上を組み合わせて用いることができる。重合開始剤の使用量は、単量体合計量に対して０．１〜０．３質量％が好ましい。
【００２１】
重合媒体としてのイオン交換水は、単量体合計量に対して５０〜２００質量％が好ましい。また、５０質量％を超えない範囲でメタノールやイソプロピルアルコール等の水溶性のアルコールを併用することができる。
【００２２】
また、重合温度は、５０〜８０℃が好ましく、５５〜７５℃が更に好ましい。
本発明におけるビニル単位の平均重合度は、上記要因を適切に選定し、１５０〜４００の範囲にすることが好ましい。
【００２３】
重合に際しては、以上に記した連鎖移動剤、重合開始剤、懸濁安定剤等を重合開始時に一括して重合系に添加してもよいし、重合中に分割して添加することもできる。
【００２４】
以上のような懸濁重合によって、本発明の塩化ビニル系樹脂が得られ、その後水性媒体から分離されて乾燥される。なお、得られた乾燥粉末の平均粒径は、好ましくは５０〜３００μｍである。また、この塩化ビニル系樹脂のビニル単位の平均重合度は１５０〜４００であることが好ましい。
【００２５】
塩化ビニル系共重合樹脂の乾燥粉末は、種々の有機溶媒に溶解し、得られた溶液からインキ等が作られる。用いられる有機溶剤としては、アセトン、メチルエチルケトン、メチルイソブチルケトン、シクロヘキサノン等のケトン系溶剤、トルエン、キシレン等の芳香族系溶剤、テトラヒドロフラン、ジメチルホルムアミド、ジメチルスルホキシド等のプロトン系溶剤、酢酸メチル、酢酸エチル、酢酸ブチル等のエステル系溶剤などが挙げられ、これらは単独又は２種を組み合わせて用いることができる。
【００２６】
上記のようにして得られた塩化ビニル系樹脂は、インキの結合剤として好適に用いられる。インキ用塗料製造時に上記樹脂を結合剤用樹脂として使用する際、必要に応じて、他の樹脂を併用してもよく、併用し得る樹脂としてはポリウレタン樹脂、ニトロセルロース、ポリエステル樹脂、エポキシ樹脂、ポリアミド樹脂、フェノール樹脂、アルキッド樹脂、ポリビニルブチラール樹脂等の重合体又は共重合体などの各樹脂が例示される。これらのうちではポリウレタン樹脂が好ましい。この場合、本発明の塩化ビニル系樹脂の配合量は、インキ中４０質量％以下が好ましく、１〜２５質量％の範囲が更に好ましい。なお、上記有機溶剤はインキ中に３０質量％以上含まれることが好ましく、５０質量％以上が更に好ましい。
【００２７】
本発明に使用される顔料をカラーインデックスで示すと、ピグメントホワイト４、ピグメントホワイト６、ピグメントホワイト２１、ピグメントブラック７、ピグメントブルー１５、１５：１、１５：３、１５：４、１５：６、６０、ピグメントグリーン７、３６、ピグメントレッド９、４８、４９、５２、５３、５７、５７：１、９７、１２２、１４９、１６８、１７７、１７８、１７９、２０６、２０７、２０９、２４２、２５４、２５５、ピグメントバイオレット１９、２３、２９、３０、３７、４０、５０、ピグメントイエロー１２、１３、１４、１７、２０、２４、７４、８３、８６、９３、９４、９５、１０９、１１０、１１７、１２０、１２５、１２８、１３７、１３８、１３９、１４７、１４８、１５０、１５１、１５４、１５５、１６６、１６８、１８０、１８５、２１３、ピグメントオレンジ３６、４３、５１、５５、５９、６１、７１、７４等が挙げられる。顔料はインキ中に０．１〜１０質量％含まれることが好ましい。
【実施例】
【００２８】
以下、本発明を具体例で説明する。なお、下記例中の部及び％はそれぞれ質量部、質量％である。
【００２９】
［製造例１］
撹拌装置を備えたオートクレーブに、窒素置換後、脱イオン水１００部、メタノール４０部、塩化ビニル３２部、酢酸ビニル５部、グリシジルメタクリレート０．２部、ヒドロキシプロピルアクリレート３．５５部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達直後に塩化ビニル４８部を６時間で、グリシジルメタクリレート０．６部、ヒドロキシプロピルアクリレート１０．６５部を混合したものを５．４時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度を測定し、その結果を表１に示した。なお、各樹脂の物性評価は、以下のようにして行った。
【００３０】
ａ．平均重合度
試料をニトロベンゼンに溶解し、３０．０℃の雰囲気下でウベローデ粘度計にて落下に要する時間を測定し、得られた秒数を換算表にてビニル単位の重合度を計算する。
【００３１】
ｂ．溶解性
塩化ビニル系共重合樹脂をメチルイソブチルケトン５０部、トルエン５０部の混合溶剤又は酢酸エチル１００部に２０％濃度で溶解し、得られた溶液をガラス管に入れ、底に書いてある文字が見えるところの数値を読む（数値が大きいほど透明性が高い）。
○：３５ｃｍ以上
△：５ｃｍ以上３５ｃｍ未満
×：５ｃｍ未満
【００３２】
ｃ．耐熱安定性
塩化ビニル系共重合樹脂を８０℃で５時間加熱後、メチルイソブチルケトン５０部、トルエン５０部の混合溶剤に溶解し、４段階評価した。色度は前もって１，０００ｍＬの水に溶解したＫ2ＣｒＯ4のｍｇ数で検量線を求めた。例えば、色差濁度計の色度２０とはＫ2ＣｒＯ4２０ｍｇを１，０００ｍＬの水に溶解した溶液と同じ濃さの溶液色であることを示す。
◎：溶液色１０以下
○：溶液色１１〜２０
△：溶液色２１〜４９
×：溶液色５０以上
【００３３】
ｄ．粒度分布
ＪＩＳ  Ｋ−００６９により求めた２８メッシュパス率で判定し、３段階評価した。
○：２８メッシュパス率９９．０％以上
△：２８メッシュパス率９０．１〜９８．９％
×：２８メッシュパス率９０．０％以下
【００３４】
ｅ．発色性
塩化ビニル系共重合樹脂を酢酸エチルに固形分２０質量％となるように溶解し、その溶解液に下記顔料（Ａ）及び（Ｂ）をそれぞれ２質量％添加後撹拌した。その後、試料をガラス板に塗布し、５０℃で乾燥させた。得られた試料を色差計（ＮＩＰＰＯＮ  ＤＥＮＳＨＯＫＵ社製ＳＥ２０００）にて測定し、ＪＩＳ  Ｚ−８７２９のごとく色を表示した。Ｌ＊値は明るさを表し、値が大きければ明るいことになる。また、ａ＊値は赤−緑軸を表し、値が大きければより赤いということになる。更に、ｂ＊値は黄−青軸を表し、値が大きければより黄色いということになる。例えば、赤色評価の場合、Ｌ＊値、ａ＊値が高いほうが発色性に優れることになり、白色評価の場合、Ｌ＊値が高く、ａ＊値、ｂ＊値が小さいほうがより白く、発色性が優れることになる。なお、製造例１０を「１」として表記した。
（Ａ）赤色顔料ピグメントレッド５７：１
（Ｂ）白色顔料ピグメントホワイト６
【００３５】
［製造例２］
撹拌装置を備えたオートクレーブに、窒素置換後、脱イオン水１００部、メタノール４０部、塩化ビニル５４．５部、酢酸ビニル２．５部、グリシジルメタクリレート０．３７部、ヒドロキシプロピルアクリレート０．９３部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達直後に塩化ビニル３９．５部を６時間で、グリシジルメタクリレート０．５３部、ヒドロキシプロピルアクリレート１．６７部を混合したものを２．４時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００３６】
［製造例３］
撹拌装置を備えたオートクレーブに、窒素置換後、脱イオン水１００部、メタノール４０部、塩化ビニル１５．６部、酢酸ビニル８部、グリシジルメタクリレート０．０９部、ヒドロキシプロピルアクリレート３．４部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達直後に塩化ビニル４９．４部を６時間で、グリシジルメタクリレート０．３１部、ヒドロキシプロピルアクリレート２３．２部を混合したものを８．４時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００３７】
［製造例４］
撹拌装置を備えたオートクレーブに、窒素置換後、脱イオン水１００部、メタノール４０部、塩化ビニル３２部、酢酸ビニル５部、グリシジルメタクリレート０．８部、ヒドロキシプロピルアクリレート３．５５部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達直後に塩化ビニル４８部を６時間で、ヒドロキシプロピルアクリレート１０．６５部を５．４時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００３８】
［製造例５］
撹拌装置を備えたオートクレーブに、窒素置換後、脱イオン水１００部、メタノール４０部、塩化ビニル８０部、酢酸ビニル５部、グリシジルメタクリレート０．８部、ヒドロキシプロピルアクリレート１４．２部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、共重合反応させた。オートクレーブ内圧が０．３ＭＰａになった時点で残圧を抜き、冷却したところ、スケール化して塩化ビニル系共重合樹脂を得ることはできなかった。
【００３９】
［製造例６］
撹拌装置を備えたオートクレーブに、窒素置換後、脱イオン水１００部、メタノール４０部、塩化ビニル３８．８部、酢酸ビニル１．５部、グリシジルメタクリレート０．０５部、ヒドロキシプロピルアクリレート０．３３部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達後に塩化ビニル５８．２部を６時間で、グリシジルメタクリレート０．１５部、ヒドロキシプロピルアクリレート０．９７部を混合したものを１．６８時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００４０】
［製造例７］
撹拌装置を備えたオートクレーブに、窒素置換後、脱イオン水１００部、メタノール４０部、塩化ビニル３４．２部、酢酸ビニル１６部、グリシジルメタクリレート０．６４部、ヒドロキシプロピルアクリレート１０．２部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達後に塩化ビニル２２．８部を６時間で、グリシジルメタクリレート０．９６部、ヒドロキシプロピルアクリレート１５．２部を混合したものを９．３時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００４１】
［製造例８］
撹拌装置を備えたオートクレーブに、窒素置換後、脱イオン水１００部、メタノール４０部、塩化ビニル１２部、酢酸ビニル５部、グリシジルメタクリレート０．０６部、ヒドロキシプロピルアクリレート１．１部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達後に塩化ビニル６８部を６時間で、グリシジルメタクリレート０．７４部、ヒドロキシプロピルアクリレート１３．１部を混合したものを５．４時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００４２】
［製造例９］
撹拌装置を備えたオートクレーブに、窒素置換後、脱イオン水１００部、メタノール４０部、塩化ビニル５２部、酢酸ビニル５部、グリシジルメタクリレート０．３６部、ヒドロキシプロピルアクリレート６．４部、懸濁剤としてヒドロキシプロピルメチルセルロースを０．１部、重合開始剤としてジ−２−エチルヘキシルパーオキシジカーボネートを０．０２６部、ジ−３，５，５−トリメチルヘキサノールパーオキサイドを０．２５部仕込み、窒素ガス雰囲気下に撹拌しながら６３℃に昇温し、６３℃に到達後に塩化ビニル２８部を６時間で、グリシジルメタクリレート０．４４部、ヒドロキシプロピルアクリレート７．８部を混合したものを５．４時間で連続圧入し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。この樹脂の平均重合度、溶解性、耐熱安定性、粒度分布、発色性を測定し、その結果を表１に示した。
【００４３】
［製造例１０］
撹拌装置を備えたオートクレーブに、窒素置換後、脱イオン水１００部、メタノール４０部、塩化ビニル７０．４部、酢酸ビニル２９．１部、グリシジルメタクリレート０．５部、懸濁剤としてヒドロキシプロピルメチルセルロースを０．０３５部、重合開始剤としてベンゾイルパーオキサイドを０．０６部、ジ−３，５，５−トリメチルヘキサノールパーオキサイドを０．０１部仕込み、窒素ガス雰囲気下に撹拌しながら７４℃に昇温し、共重合反応させた。オートクレーブ内圧が０．３ＭＰａになった時点で残圧を抜き、冷却して樹脂スラリーを取り出し、ろ過、乾燥して塩化ビニル系共重合樹脂を得た。更に、この樹脂をケン化し、塩化ビニル８７．６％、酢酸ビニル０．９％、ビニルアルコール１１．５％の樹脂を得た。この樹脂の平均重合度、溶解性、耐熱安定性、粒度分布、発色性を測定し、その結果を表１に示した。
【００４４】
［製造例１１］
製造例１において、ヒドロキシプロピルアクリレートを重合前に全量配合させた以外は製造例１と同様にして、塩化ビニル樹脂を得た。その結果を表１に示した。
【００４５】
【表１】
0005729286.tif 000002
Ｌ＊値、ａ＊値、ｂ＊値：製造例１０を「１」として表記した。
ＭＩＢＫ：メチルイソブチルケトン